(57)【要約】  ガスバリア用塗材は、ポリカルボン酸、ポリアミン化合物、多価金属化合物および塩基を含み、（前記ポリカルボン酸に含まれる−ＣＯＯ−基のモル数）／（前記ポリアミン化合物に含まれるアミノ基のモル数）＝１００／２０〜１００／９０である。【特許請求の範囲】
【請求項１】
ポリカルボン酸、ポリアミン化合物、多価金属化合物および塩基を含み、
（前記ポリカルボン酸に含まれる−ＣＯＯ−基のモル数）／（前記ポリアミン化合物に含まれるアミノ基のモル数）＝１００／２０〜１００／９０であるガスバリア用塗材。
【請求項２】
（前記ポリカルボン酸に含まれる−ＣＯＯ−基の化学当量）／（前記多価金属化合物が含有する多価金属の化学当量）＝１００／０．１〜１００／８０である請求項１に記載のガスバリア用塗材。
【請求項３】
前記ポリカルボン酸が、ポリアクリル酸、ポリメタクリル酸、アクリル酸とメタクリル酸との共重合体から選ばれる少なくとも１種を含む請求項１または２に記載のガスバリア用塗材。
【請求項４】
前記多価金属化合物が２価以上の金属化合物を含む請求項１〜３のいずれか一項に記載のガスバリア用塗材。
【請求項５】
前記多価金属化合物が、酸化マグネシウム、酸化カルシウム、酸化バリウム、酸化亜鉛、水酸化マグネシウム、水酸化カルシウム、水酸化バリウム、水酸化亜鉛から選ばれる一種または二種以上の２価の金属化合物を含む請求項４に記載のガスバリア用塗材。
【請求項６】
前記ポリアミン化合物がポリエチレンイミンを含む請求項１〜５のいずれか一項に記載のガスバリア用塗材。
【請求項７】
前記塩基がアンモニアを含む請求項１〜６のいずれか一項に記載のガスバリア用塗材。
【請求項８】
請求項１〜７のいずれか一項に記載のガスバリア用塗材の硬化物により構成されたガスバリア性フィルム。
【請求項９】
前記ガスバリア性フィルムの赤外線吸収スペクトルにおいて、
吸収帯１４９３ｃｍ−１以上１７８０ｃｍ−１以下の範囲における全ピーク面積をＡとし、
吸収帯１５９８ｃｍ−１以上１６９０ｃｍ−１以下の範囲における全ピーク面積をＢとしたとき、
Ｂ／Ａで示されるアミド結合の面積比率が０．３７０以上である請求項８に記載のガスバリア性フィルム。
【請求項１０】
前記ガスバリア性フィルムの赤外線吸収スペクトルにおいて、
吸収帯１６９０ｃｍ−１以上１７８０ｃｍ−１以下の範囲における全ピーク面積をＣとしたとき、
Ｃ／Ａで示されるカルボン酸の面積比率が０．４００以下である、請求項９に記載のガスバリア性フィルム。
【請求項１１】
前記ガスバリア性フィルムの赤外線吸収スペクトルにおいて、
吸収帯１４９３ｃｍ−１以上１５９８ｃｍ−１以下の範囲における全ピーク面積をＤとしたとき、
Ｄ／Ａで示されるカルボン酸塩の面積比率が０．６００以下である、請求項９または１０に記載のガスバリア性フィルム。
【請求項１２】
前記ガスバリア性フィルムを５ｃｍ角で切り出したものを定盤上に載置した際に、前記ガスバリア性フィルムと前記定盤との間に生じる最大の隙間を反り量としたとき、
隙間ゲージで測定される２３℃における前記反り量が５ｍｍ以下である、請求項８〜１１のいずれか一項に記載のガスバリア性フィルム。
【請求項１３】
基材層と、
前記基材層の少なくとも一方の面に設けられ、かつ、請求項８〜１２のいずれか一項に記載のガスバリア性フィルムにより構成されたガスバリア性フィルム層と、
を備える積層体。
【請求項１４】
請求項１〜７のいずれか一項に記載のガスバリア用塗材を基材層上に塗布する工程と、
前記ガスバリア用塗材を乾燥させることにより硬化させてガスバリア性フィルム層を形成する工程と、
前記ガスバリア性フィルム層に熱処理を適用する工程と、
を有する積層体の製造方法。
【請求項１５】
ポリカルボン酸に塩基を加えることにより前記ポリカルボン酸のカルボキシ基を完全にまたは部分的に中和する工程と、
得られた混合物に多価金属塩化合物を混合することにより前記塩基と中和した前記ポリカルボン酸の前記カルボキシ基の全部または一部、および前記塩基と中和しなかった前記ポリカルボン酸の前記カルボキシ基において金属塩を形成させる工程と、
得られた混合物にポリアミン化合物をさらに混合する工程と、
を含む請求項１〜７のいずれか一項に記載のガスバリア用塗材の製造方法。
【発明の詳細な説明】
【技術分野】
【０００１】
本発明は、ガスバリア用塗材、ガスバリア性フィルム、及び積層体に関する。
【背景技術】
【０００２】
一般に、酸素あるいは水蒸気等に対するガスバリア性材料として、透明性、剛性に優れる二軸延伸ポリエステルフィルムからなる基材面に無機酸化物を蒸着したガスバリア性フィルムが用いられている。
しかしながら、このような無機酸化物を用いたガスバリア性フィルムは、そのままで包装用ガスバリア性フィルムとして使用する場合、蒸着層が摩擦等に弱いため、後加工の印刷時、ラミネート時又は内容物の充填時に、擦れや伸びにより蒸着膜にクラックが入りガスバリア性が低下することがある。【０００３】
そこで、ガスバリア性フィルムとして、ポリビニルアルコール、エチレン・ビニルアルコール共重合体を二軸延伸フィルム基材に積層する方法（例えば、特許文献１）やポリアクリル酸にイソシアネート化合物等の架橋剤成分を添加する方法（例えば、特許文献２）等が提案されている。【０００４】
さらに、近年では、アンモニア中和ポリカルボン酸とポリアミンと膨潤性薄片無機化合物とを用いたガスバリア性フィルムが提案されている（例えば、特許文献３）。
【先行技術文献】
【特許文献】
【０００５】
【特許文献１】特開昭６０−１５７８３０号公報
【特許文献２】特開２００１−３１０４２５号公報
【特許文献３】特開２０１３−５９９３０号公報
【発明の概要】
【発明が解決しようとする課題】
【０００６】
しかしながら、特許文献１に記載されるようなポリビニルアルコール、エチレン・ビニルアルコール共重合体を積層してなるガスバリア性フィルムは、高湿度下とすることにより酸素バリア性が低下する場合があった。また、エステル化を十分に進行させてフィルムのガスバリア性を高めるために、高温で長時間の加熱が必要となり生産性に問題があるだけでなく、フィルムが着色し、外観を損ねるといった問題があった。さらに、特許文献２に記載されるような発明においても、高温かつ長時間の処理を必要とするといった問題があり、フィルムが着色する傾向があった。
また、特許文献３記載の技術では、膨潤性薄片状無機化合物を用いているため、分散状態や、配合比によっては外観が白化したり、表面凹凸が大きくなったり、またバリア膜がもろく壊れやすくなったりするおそれがあった。
【課題を解決するための手段】
【０００７】
本発明者らは、当該課題の解決手段について検討したところ、ポリアミン化合物、ポリカルボン酸、多価金属化合物および塩基を組み合わせたときに、ポリアミン化合物に含まれるアミノ基のモル数と、ポリカルボン酸に含まれる−ＣＯＯ−基のモル数との比率という尺度が、ガスバリア性を評価する指標として有効であることという知見を得た。そこで、さらに検討を行った結果、ポリアミン化合物に含まれるアミノ基のモル数と、ポリカルボン酸に含まれる−ＣＯＯ−基のモル数との比率を特定の範囲とすることで、良好なガスバリア性が得られることを見出し、本発明に至った。【０００８】
本発明は、
［１］ポリカルボン酸、ポリアミン化合物、多価金属化合物および塩基を含み、
（上記ポリカルボン酸に含まれる−ＣＯＯ−基のモル数）／（上記ポリアミン化合物に含まれるアミノ基のモル数）＝１００／２０〜１００／９０であるガスバリア用塗材を提供する。【０００９】
また、本発明は、
［２］（上記ポリカルボン酸に含まれる−ＣＯＯ−基の化学当量）／（上記多価金属化合物が含有する多価金属の化学当量）＝１００／０．１〜１００／８０である［１］に記載のガスバリア用塗材を提供し、
［３］上記ポリカルボン酸が、ポリアクリル酸、ポリメタクリル酸、アクリル酸とメタクリル酸との共重合体から選ばれる少なくとも１種を含む［１］または［２］に記載のガスバリア用塗材を提供し、
［４］上記多価金属化合物が、２価以上の金属化合物を含む［１］〜［３］のいずれかに記載のガスバリア用塗材を提供し、
［５］上記多価金属化合物が、酸化マグネシウム、酸化カルシウム、酸化バリウム、酸化亜鉛、水酸化マグネシウム、水酸化カルシウム、水酸化バリウム、水酸化亜鉛から選ばれる一種または二種以上の２価の金属化合物を含む［４］に記載のガスバリア用塗材を提供し、
［６］上記ポリアミン化合物がポリエチレンイミンを含む［１］〜［５］のいずれかに記載のガスバリア用塗材を提供し、
［７］上記塩基がアンモニアを含む［１］〜［６］のいずれかに記載のガスバリア用塗材を提供し、
［８］［１］〜［７］のいずれかに記載のガスバリア用塗材の硬化物により構成されたガスバリア性フィルムを提供し、
［９］上記ガスバリア性フィルムの赤外線吸収スペクトルにおいて、
吸収帯１４９３ｃｍ−１以上１７８０ｃｍ−１以下の範囲における全ピーク面積をＡとし、
吸収帯１５９８ｃｍ−１以上１６９０ｃｍ−１以下の範囲における全ピーク面積をＢとしたとき、
Ｂ／Ａで示されるアミド結合の面積比率が０．３７０以上である［８］に記載のガスバリア性フィルムを提供し、
［１０］
上記ガスバリア性フィルムの赤外線吸収スペクトルにおいて、
吸収帯１６９０ｃｍ−１以上１７８０ｃｍ−１以下の範囲における全ピーク面積をＣとしたとき、
Ｃ／Ａで示されるカルボン酸の面積比率が０．４００以下である、［９］に記載のガスバリア性フィルムを提供し、
［１１］
上記ガスバリア性フィルムの赤外線吸収スペクトルにおいて、
吸収帯１４９３ｃｍ−１以上１５９８ｃｍ−１以下の範囲における全ピーク面積をＤとしたとき、
Ｄ／Ａで示されるカルボン酸塩の面積比率が０．６００以下である、［９］または［１０］に記載のガスバリア性フィルムを提供し、
［１２］
上記ガスバリア性フィルムを５ｃｍ角で切り出したものを定盤上に載置した際に、上記ガスバリア性フィルムと上記定盤との間に生じる最大の隙間を反り量としたとき、
隙間ゲージで測定される２３℃における上記反り量が５ｍｍ以下である、［８］〜［１１］のいずれかに記載のガスバリア性フィルムを提供し、
［１３］
基材層と、
上記基材層の少なくとも一方の面に設けられ、かつ、［８］〜［１２］のいずれかに記載のガスバリア性フィルムにより構成されたガスバリア性フィルム層と、
を備える積層体を提供し、
［１４］
［１］〜［７］のいずれかに記載のガスバリア用塗材を基材層上に塗布する工程と、
上記ガスバリア用塗材を乾燥させることにより硬化させてガスバリア性フィルム層を形成する工程と、
上記ガスバリア性フィルム層に熱処理を適用する工程と、
を有する積層体の製造方法を提供し、
［１５］
ポリカルボン酸に塩基を加えることにより上記ポリカルボン酸のカルボキシ基を完全にまたは部分的に中和する工程と、
得られた混合物に多価金属塩化合物を混合することにより上記塩基と中和した上記ポリカルボン酸の上記カルボキシ基の全部または一部、および上記塩基と中和しなかった上記ポリカルボン酸の上記カルボキシ基において金属塩を形成させる工程と、
得られた混合物にポリアミン化合物をさらに混合する工程と、
を含む［１］〜［７］のいずれかに記載のガスバリア用塗材の製造方法を提供する。
【発明の効果】
【００１０】
本発明によれば、低湿度下および高湿度下での双方の条件下でのガスバリア性、とりわけ酸素バリア性が良好なフィルムまたはフィルム層を形成可能なガスバリア用塗材、それを用いたガスバリア性フィルム、及びその積層体を提供する。
【発明を実施するための形態】
【００１１】
以下、本発明の実施の形態について説明する。なお、文中の数字の間にある「〜」は特に断りがなければ、以上から以下を表す。
【００１２】
＜ガスバリア用塗材＞
ガスバリア用塗材は、ポリカルボン酸、ポリアミン化合物、多価金属化合物および塩基を含み、（上記ポリカルボン酸に含まれる−ＣＯＯ−基のモル数）／（上記ポリアミン化合物に含まれるアミノ基のモル数）＝１００／２０〜１００／９０である。
【００１３】
ポリカルボン酸は、分子内に２個以上のカルボキシ基を有するものである。具体的には、アクリル酸、メタアクリル酸、イタコン酸、フマル酸、クロトン酸、桂皮酸、３−ヘキセン酸、３−ヘキセン二酸等のα,β−不飽和カルボン酸の単独重合体またはこれらの共重合体が挙げられる。また、上記α，β−不飽和カルボン酸と、エチルエステル等のエステル類、エチレン等のオレフィン類等との共重合体であってもよい。これらの中でも、アクリル酸、メタアクリル酸、イタコン酸、フマル酸、クロトン酸、桂皮酸の単独重合体またはこれらの共重合体が好ましく、ポリアクリル酸、ポリメタクリル酸、アクリル酸とメタクリル酸との共重合体から選ばれる少なくとも１種であることがより好ましく、ポリアクリル酸、ポリメタクリル酸から選択される少なくとも一種であることがさらに好ましく、アクリル酸の単独重合体またはメタクリル酸の単独重合体がさらに好ましい。
ここで、本実施形態において、ポリアクリル酸とは、アクリル酸の単独重合体、アクリル酸と他のモノマーとの共重合体の両方を含む。アクリル酸と他のモノマーとの共重合体の場合、ポリアクリル酸は、重合体１００質量％中に、アクリル酸由来の構成単位を、通常は９０質量％以上、好ましくは９５質量％以上、より好ましくは９９質量％以上含む。
また、本実施形態において、ポリメタクリル酸とは、メタクリル酸の単独重合体、メタクリル酸と他のモノマーとの共重合体の両方を含む。メタクリル酸と他のモノマーとの共重合体の場合、ポリメタクリル酸は、重合体１００質量％中に、メタクリル酸由来の構成単位を、通常は９０質量％以上、好ましくは９５質量％以上、より好ましくは９９質量％以上含む。
【００１４】
ポリカルボン酸はカルボン酸モノマーが重合した重合体であり、ポリカルボン酸の分子量としては、より優れたガスバリア性を得る観点から５０〜５,０００,０００が好ましく、１００〜４,０００,０００がより好ましい。さらに５００〜３,０００,０００が好ましい。
ここで、本実施形態において、ポリカルボン酸の分子量はポリエチレンオキサイド換算の重量平均分子量であり、ゲルパーミエーションクロマトグラフィー（ＧＰＣ）を用いて測定することができる。
【００１５】
塩基でポリカルボン酸を中和することにより、ポリアミン化合物とポリカルボン酸とを混合する際に、ゲル化が起こることを抑制することができる。したがって、ポリカルボン酸において、ゲル化防止の観点から塩基によってカルボキシ基の部分中和物または完全中和物とする。中和物は、ポリカルボン酸のカルボキシ基を塩基で部分的にまたは完全に中和する（即ち、ポリカルボン酸のカルボキシ基を部分的または完全にカルボン酸塩とする）ことにより得ることができる。このことにより、ポリアミン化合物や多価金属化合物を添加する際、ゲル化を防止できる。
部分中和物は、ポリカルボン酸重合体の水溶液に塩基を添加することにより調製するが、ポリカルボン酸と塩基の量比を調節することにより、所望の中和度とすることができる。本実施形態においてはポリカルボン酸の塩基による中和度は、ポリアミン化合物のアミノ基との中和反応に起因するゲル化を十分に抑制する観点から、３０〜１００当量％が好ましく、５０〜１００当量％がより好ましい。
【００１６】
塩基としては、任意の水溶性塩基を用いることができる。水溶性塩基として、揮発性塩基と不揮発性塩基のいずれかまたは双方を使用することができるが、残存した遊離塩基によるガスバリア性低下を抑制する観点から乾燥・硬化の際に除去が容易な揮発性塩基であることが好ましい。
揮発性塩基としては、例えば、アンモニア、モルホリン、アルキルアミン、２−ジメチルアミノエタノール、Ｎ−メチルモノホリン、エチレンジアミン、トリエチルアミン等の三級アミンまたはこれらの水溶液、あるいはこれらの混合物が挙げられる。良好なガスバリア性を得る観点から、アンモニア水溶液が好ましい。
不揮発性塩基としては、例えば、水酸化ナトリウム、水酸化リチウム、水酸化カリウムまたはこれらの水溶液、あるいはこれらの混合物が挙げられる。
【００１７】
ポリアミン化合物は、主鎖あるいは側鎖あるいは末端にアミノを２つ以上有するポリマーである。具体的には、ポリアリルアミン、ポリビニルアミン、ポリエチレンイミン、ポリ（トリメチレンイミン）などの脂肪族系ポリアミン類；ポリリジン、ポリアルギニンのように側鎖にアミノ基を有するポリアミド類；などが挙げられる。また、アミノ基の一部を変性したポリアミンでもよい。良好なガスバリア性を得る観点から、ポリエチレンイミンがより好ましい。
【００１８】
ポリアミン化合物の重量平均分子量は、ガスバリア性を向上させる観点から、５０〜５,０００,０００が好ましく、１００〜４,０００,０００がより好ましく、２００〜３,０００,０００がさらに好ましい。
ここで、本実施形態において、ポリアミン化合物の分子量は沸点上昇法や粘度法を用いて測定することができる。
【００１９】
多価金属化合物は、周期表の２〜１３族に属する金属及び金属化合物であり、具体的には、マグネシウム（Ｍｇ）、カルシウム（Ｃａ）、ストロンチウム（Ｓｒ）、バリウム（Ｂａ）、鉄（Ｆｅ）、コバルト（Ｃｏ）、ニッケル（Ｎｉ）、銅（Ｃｕ）、亜鉛（Ｚｎ）、アルミニウム（Ａｌ）等の二価以上の金属、これら金属の酸化物、水酸化物、ハロゲン化物、炭酸塩、リン酸塩、亜リン酸塩、次亜リン酸塩、硫酸塩若しくは亜硫酸塩等が挙げられる。耐水性や不純物等の観点から金属の酸化物もしくは金属水酸化物が好ましい。
上記二価以上の金属の中でも、Ｍｇ、Ｃａ、Ｚｎ、Ｂａ及びＡｌ、特にＺｎが好ましい。また、上記金属化合物の中でも、二価以上の金属化合物が好ましく、酸化マグネシウム、酸化カルシウム、酸化バリウム、酸化亜鉛、水酸化マグネシウム、水酸化カルシウム、水酸化バリウム、水酸化亜鉛等の二価の金属化合物がより好ましい。
これら多価金属化合物は、少なくとも一種が使用されればよく、一種または二種以上としてもよい。
【００２０】
本実施形態において、（ポリカルボン酸に含まれる−ＣＯＯ−基のモル数）／（ポリアミン化合物に含まれるアミノ基のモル数）は、１００／２０以上であり、１００／２５以上が好ましく、１００／２９以上がより好ましく、１００／３５以上がさらに好ましく、１００／４０以上が特に好ましい。（ポリカルボン酸に含まれる−ＣＯＯ−基のモル数）／（ポリアミン化合物に含まれるアミノ基のモル数）を１００／２０以上とすることにより、高湿度下でも十分なガスバリア性が得られるようになる。
一方、（ポリカルボン酸に含まれる−ＣＯＯ−基のモル数）／（ポリアミン化合物に含まれるアミノ基のモル数）は、１００／９０以下であり、１００／８５以下が好ましく、１００／６５以下がより好ましく、１００／５５以下がさらに好ましく、１００／５０以下がさらにより好ましく、１００／４５以下が特に好ましい。（ポリカルボン酸に含まれる−ＣＯＯ−基のモル数）／（ポリアミン化合物に含まれるアミノ基のモル数）を１００／９０以下とすることにより、低湿度下でも十分なガスバリア性が得られるようになる。
かかる理由の詳細は、明らかではないが、ポリアミン化合物を構成するアミノ基によるアミド架橋と、ポリカルボン酸と多価金属との塩を構成する多価金属による金属架橋がバランスよく緻密な構造を形成することにより、高湿度下および低湿度下の双方の条件下での優れたガスバリア性を有するガスバリア性フィルムまたはガスバリア性フィルム層を得ることができると考えられる。
【００２１】
また、（ポリカルボン酸に含まれる−ＣＯＯ−基の化学当量）／（多価金属化合物が含有する多価金属の化学当量）は、１００／０．１以上が好ましく、１００／１以上がより好ましく、１００／５以上がさらに好ましく、１００／８以上がさらにより好ましく、１００／１３以上が特に好ましい。これにより、高湿度下および低湿度下でのガスバリア性をより効果的に得ることができる。
一方、（ポリカルボン酸に含まれる−ＣＯＯ−基の化学当量）／（多価金属化合物が含有する多価金属の化学当量）は、１００／８０以下が好ましく、１００／７０以下がより好ましく、１００／６０以下がさらに好ましく、１００／４０以下がさらにより好ましく、１００／２０以下が特に好ましい。これにより、高湿度下および低湿度下でのガスバリア性をより効果的に得ることができる。
ここで、本実施形態において、化学当量とはモル当量を意味する。
【００２２】
ガスバリア用塗材は、本発明の目的を損なわない範囲で、他の添加剤を含んでもよい。例えば、滑剤、スリップ剤、アンチ・ブロッキング剤、帯電防止剤、防曇剤、顔料、染料、無機また有機の充填剤等の各種添加剤を添加してよく、後述する基材層との濡れ性を改良するために、各種界面活性剤等を添加しておいてもよい。界面活性剤としては、例えば、陰イオン性界面活性剤、非イオン性界面活性剤、陽イオン界面活性剤、両性界面活性剤が挙げられ、良好な塗工性を得る観点から、非イオン性界面活性剤が好ましく、ポリオキシエチレンアルキルエーテルがより好ましい。
【００２３】
＜ガスバリア用塗材の製造方法＞
本実施形態におけるガスバリア用塗材を得るためには、材料の選択、材料の配合量、溶液濃度の調整、混合液への混合手順など各因子を高度に制御することが重要である。
例えば、ガスバリア用塗材は以下のようにして製造することができる。
まず、ポリカルボン酸に、塩基を加えることによりポリカルボン酸のカルボキシ基を完全にまたは部分的に中和する。さらに多価金属塩化合物を混合して、上記塩基と中和した上記ポリカルボン酸の上記カルボキシ基の全部または一部、および上記塩基と中和しなかった上記ポリカルボン酸の上記カルボキシ基において金属塩を形成させる。その後、さらにポリアミン化合物を添加することによってガスバリア用塗材は得られる。
【００２４】
より詳細には、以下の通りである。
まず、ポリカルボン酸を構成するカルボキシ基の完全または部分中和溶液を調製する。
次いで、塩基を添加して、ポリカルボン酸のカルボキシ基が完全中和または部分中和する。当該ポリカルボン酸のカルボキシ基を中和することにより、多価金属化合物やポリアミン化合物の添加時にポリカルボン酸を構成するカルボキシ基とポリアミン化合物を構成するアミノ基とが反応することによって発生するゲル化を効果的に防止し、均一なガスバリア性フィルムを得ることができる。
次いで、多価金属化合物を添加、溶解させ、生成された多価金属イオンによりポリカルボン酸を構成する−ＣＯＯ−基との多価金属塩を形成する。このとき多価金属イオンと塩を形成する−ＣＯＯ−基は上記塩基と中和しなかったカルボキシ基および塩基によって中和された−ＣＯＯ−基の双方をいう。塩基と中和した−ＣＯＯ−基の場合は上記多価金属化合物由来の多価金属イオンが入れ替わって配位して−ＣＯＯ−基の多価金属塩を形成する。そして、多価金属塩を形成した後、さらにポリアミン化合物を添加することによって、ガスバリア用塗材を得ることができる。
【００２５】
このように製造されたガスバリア用塗材を基材層上に塗布し、乾燥・硬化させることにより、ガスバリア性フィルム層を形成する。このとき、ポリカルボン酸を構成する−ＣＯＯ−基の多価金属塩の多価金属が金属架橋を形成し、ポリアミンを構成するアミノ基によりアミド架橋を形成して、優れたガスバリア性を有するガスバリア性フィルム層が得られる。
また、ポリアミン化合物を添加して、ポリカルボン酸とポリアミン化合物において（上記ポリカルボン酸に含まれる−ＣＯＯ−基のモル数）／（上記ポリアミン化合物に含まれるアミノ基のモル数）＝１００／２０〜１００／９０となるように混合溶液を調製する。さらに、（上記ポリカルボン酸に含まれる−ＣＯＯ−基の化学当量）／（上記多価金属化合物が含有する多価金属の化学当量）＝１００／０．１〜１００／８０であることが金属架橋によるガスバリア性向上の観点から好ましい。
これにより、（上記ポリカルボン酸に含まれる−ＣＯＯ−基のモル数）／（上記ポリアミン化合物に含まれるアミノ基のモル数）＝１００／２０〜１００／９０としたときに、低湿度下および高湿度下での双方の条件下でのガスバリア性、とりわけ酸素バリア性が良好なガスバリア性を得ることができる。
【００２６】
＜積層体＞
積層体は、基材層上に、ガスバリア用塗材を塗布し、硬化させたガスバリア性フィルム層を有するものである。
【００２７】
基材層は、ガスバリア用塗材の溶液を塗工できるものであれば、特に限定されず、用いることができる。例えば、熱硬化性樹脂、熱可塑性樹脂、または紙等の有機質材料、ガラス、陶、セラミック、酸化珪素、酸化窒化珪素、窒化珪素、セメント、アルミニウム、酸化アルミニウム、鉄、銅、ステンレス等の金属等の無機質材料、有機質材料同士または有機質材料と無機質材料との組合せからなる多層構造の基材層等が挙げられる。これらの中でも、例えば、包装材料やパネル等の各種フィルム用途の場合、熱硬化性樹脂、熱可塑性樹脂を用いたプラスチックフィルム、または紙等の有機質材料が好ましい。また優れたガスバリア性を得る観点から、アルミニウム、酸化アルミニウム、窒化珪素、酸化窒化珪素の一種または二種以上の層を有する熱可塑性樹脂から構成されていることが好ましく、アルミニウム、酸化アルミニウムの少なくとも一種の層を有する熱可塑性樹脂から構成されていることがより好ましい。
【００２８】
熱硬化性樹脂としては、公知の熱硬化性樹脂を用いることができる。例えば、エポキシ樹脂、不飽和ポリエステル樹脂、フェノール樹脂、ユリア・メラミン樹脂、ポリウレタン樹脂、シリコーン樹脂、ポリイミド等が挙げられる。
【００２９】
熱可塑性樹脂としては、公知の熱可塑性樹脂を用いることができる。例えば、ポリオレフィン（ポリエチレン、ポリプロピレン、ポリ（４−メチル−１−ペンテン）、ポリ（１−ブテン）等）、ポリエステル（ポリエチレンテレフタレート、ポリブチレンテレフタレート、ポリエチレンナフタレート等）、ポリアミド（ナイロン−６、ナイロン−６６、ポリメタキシレンアジパミド等）、ポリ塩化ビニル、ポリイミド、エチレン・酢酸ビニル共重合体もしくはその鹸化物、ポリビニルアルコール、ポリアクリロニトリル、ポリカーボネート、ポリスチレン、アイオノマー、フッ素樹脂あるいはこれらの混合物等が挙げられる。
これらの中でも、透明性を良好にする観点から、ポリプロピレン、ポリエチレンテレフタレート、ポリエチレンナフタレート、ポリアミド、ポリイミドなどが好ましい。
また、熱可塑性樹脂からなる基材層は、ガスバリア性フィルムの用途に応じて、単層であっても、二種以上の層であってもよい。
また、上記熱硬化性樹脂、熱可塑性樹脂からなるフィルムを少なくとも一方向、好ましくは二軸方向に延伸して基材層としてもよい。
【００３０】
また、基材層の表面に、アルミニウム、亜鉛、またはシリカ等の無機化合物、あるいはその酸化物等が蒸着されていてもよく、ポリ塩化ビニリデン、ポリビニルアルコール、エチレン・ビニアルコール共重合体、アクリル樹脂、ウレタン系樹脂等がコーティングされていてもよい。
また、基材層は、ガスバリア性フィルムとの接着性を改良するために、表面処理を行ってもよい。具体的には、コロナ処理、火炎処理、プラズマ処理、アンダーコート処理、プライマーコート処理、フレーム処理等の表面活性化処理を行ってもよい。
【００３１】
基材層の厚さは、良好なフィルム特性を得る観点から、１〜１０００μｍが好ましく、１〜５００μｍがより好ましく、１〜３００μｍがさらに好ましい。
【００３２】
基材層の形状は、特に限定されないが、例えば、シートまたはフィルム形状、トレー、カップ、中空体等の形状が挙げられる。
【００３３】
また、基材層とガスバリア性フィルム層との間に接着剤層を設けてもよい。
接着剤層は、公知の接着剤を含むものであればよい。接着剤としては、有機チタン系樹脂、ポリエチレンイミン系樹脂、ウレタン系樹脂、エポキシ系樹脂、アクリル系樹脂、ポリエステル系樹脂、オキサゾリン基含有樹脂、変性シリコーン樹脂及びアルキルチタネート、ポリエステル系ポリブタジエン等から組成されているラミネート接着剤、または一液型、二液型のポリオールと多価イソシアネート、水系ウレタン、アイオノマー等が挙げられる。または、アクリル系、酢酸ビニル系、ウレタン系、ポリエステル樹脂等を主原料とした水性接着剤を用いてもよい。
また、ガスバリア性フィルムの用途に応じて、接着剤に硬化剤、シランカップリング剤等の他の添加物を添加してもよい。ガスバリア性フィルムの用途が、レトルト等の熱水処理に用いられるものである場合、耐熱性や耐水性の観点から、ポリウレタン系接着剤に代表されるドライラミネート用接着剤が好ましく、溶剤系の二液硬化タイプのポリウレタン系接着剤がより好ましい。
【００３４】
＜ガスバリア性フィルム＞
ガスバリア性フィルムは、ガスバリア用塗材から形成されたものであり、ガスバリア用塗材を基材層に塗布した後、乾燥、熱処理を行い、ガスバリア用塗材を硬化させて、ガスバリア性フィルム層を形成することによって得られるものである。すなわち、ガスバリア用塗材を硬化させて得られるものである。
【００３５】
ガスバリア性フィルムの厚み１μｍにおける２０℃、９０％ＲＨでの酸素透過度は、５ｍｌ／ｍ２・ｄａｙ・ＭＰａ以下であることが好ましく、２ｍｌ／ｍ２・ｄａｙ・ＭＰａ以下であることがより好ましい。これにより、良好なガスバリア性が得られる。
なお、酸素透過度は、ＪＩＳＫ７１２６に準じ、温度２０℃、湿度９０％ＲＨの条件で測定する。
【００３６】
また、本実施形態に係るガスバリア性フィルムまたはガスバリア性フィルム層の赤外線吸収スペクトルにおいて、吸収帯１４９３ｃｍ−１以上１７８０ｃｍ−１以下の範囲における全ピーク面積をＡとし、吸収帯１５９８ｃｍ−１以上１６９０ｃｍ−１以下の範囲における全ピーク面積をＢとしたとき、Ｂ／Ａで示されるアミド結合の面積比率がガスバリア性の観点から好ましくは０．３７０以上、より好ましくは０．４００以上、さらに好ましくは０．４２０以上、特に好ましくは０．４３０以上である。また、Ｂ／Ａで示されるアミド結合の面積比率の上限は、バリア性、外観、寸法安定性をより向上させる観点から、好ましくは０．９５０以下、より好ましくは０．９００以下、さらに好ましくは０．８００以下、さらに好ましくは０．６００以下、より好ましくは０．５５０以下、特に好ましくは０．５００以下である。Ｂ／Ａで示されるアミド結合の面積比率が０．９５０以下であると、アミド架橋を有する層の脆性が小さくなりクラックがより発生し難くなることから、フィルムへの曲げ等の応力によって生じるバリア性の低下をより一層抑制できる。
また、本実施形態に係るガスバリア性フィルムまたはガスバリア性フィルム層の赤外線吸収スペクトルにおいて、吸収帯１６９０ｃｍ−１以上１７８０ｃｍ−１以下の範囲における全ピーク面積をＣとしたとき、Ｃ／Ａで示されるカルボン酸の面積比率が、酸素バリア性、反り等の外観、寸法安定性をより向上させる観点から、好ましくは０．０１０以上、より好ましくは０．０３０以上、特に好ましくは０．０７０以上である。
また、上記Ｃ／Ａで示されるカルボン酸の面積比率の上限は、酸素バリア性、反り等の外観、寸法安定性をより向上させる観点から、好ましくは０．４００以下、より好ましくは０．３００以下、特に好ましくは０．２５０以下である。
さらに、本実施形態に係るガスバリア性フィルムまたはガスバリア性フィルム層の赤外線吸収スペクトルにおいて、吸収帯１４９３ｃｍ−１以上１５９８ｃｍ−１以下の範囲における全ピーク面積をＤとしたとき、Ｄ／Ａで示されるカルボン酸塩の面積比率が、酸素バリア性をより一層向上させる観点から、好ましくは０．１５０以上、より好ましくは０．３５０以上である。
また、上記Ｄ／Ａで示されるカルボン酸塩の面積比率の上限は、ガスバリア性、反り等の外観、寸法安定性のバランスをより向上させる観点から、好ましくは０．６００以下、より好ましくは０．５５０以下である。
【００３７】
本実施形態に係るガスバリア性フィルムまたはガスバリア性フィルム層は赤外線吸収スペクトルにおける未反応のカルボン酸のνＣ＝Ｏに基づく吸収が１７００ｃｍ−１付近にみられ、架橋構造であるアミド結合のνＣ＝Ｏに基づく吸収が１６３０〜１６８５ｃｍ−１付近にみられ、カルボン酸塩のνＣ＝Ｏに基づく吸収が１５４０〜１５６０ｃｍ−１付近にみられる。
すなわち、本実施形態において、赤外線吸収スペクトルにおける吸収帯１４９３ｃｍ−１以上１７８０ｃｍ−１以下の範囲における全ピーク面積Ａは、カルボン酸とアミド結合とカルボン酸塩の合計量の指標を表し、吸収帯１５９８ｃｍ−１以上１６９０ｃｍ−１以下の範囲における全ピーク面積Ｂはアミド結合の存在量の指標を表すと考えられる。さらに、吸収帯１６９０ｃｍ−１以上１７８０ｃｍ−１以下の範囲における全ピーク面積Ｃは未反応のカルボン酸の存在量の指標を表し、吸収帯１４９３ｃｍ−１以上１５９８ｃｍ−１以下の範囲における全ピーク面積Ｄはカルボン酸塩、すなわちカルボキシル基とアミノ基のイオン架橋の存在量の指標を表していると考えられる。
【００３８】
なお、本実施形態において、上記全ピーク面積Ａ〜Ｄは、以下の手順で測定できる。
まず、ガスバリア性フィルムまたはガスバリア性フィルム層から１ｃｍ×３ｃｍの測定用サンプルを切り出す。次いで、そのガスバリア性フィルムまたはガスバリア性フィルム層の表面の赤外線吸収スペクトルを赤外線全反射測定（ＡＴＲ法）により得る。得られた赤外線吸収スペクトルから、以下の手順（１）〜（４）で上記全ピーク面積Ａ〜Ｄを算出する。
（１）１７８０ｃｍ−１と１４９３ｃｍ−１の吸光度を直線（Ｎ）で結び、吸収帯１４９３ｃｍ−１以上１７８０ｃｍ−１以下の範囲の吸光スペクトルとＮで囲まれる面積を全ピーク面積Ａとする。
（２）１６９０ｃｍ−１の吸光度（Ｑ）から垂直に直線（Ｏ）を下ろし、ＮとＯの交差点をＰとし、１５９８ｃｍ−１の吸光度（Ｒ）から垂直に直線（Ｓ）を下ろし、ＮとＳの交差点をＴとし、吸収帯１５９８ｃｍ−１以上１６９０ｃｍ−１以下の範囲の吸収スペクトルと直線Ｓ、点Ｔ、直線Ｎ、点Ｐ、直線Ｏ、吸光度Ｑ、吸光度Ｒで囲まれる面積を全ピーク面積Ｂとする。
（３）吸収帯１６９０ｃｍ−１以上１７８０ｃｍ−１以下の範囲の吸収スペクトルと吸光度Ｑ、直線Ｏ，点Ｐ、直線Ｎで囲まれる面積を全ピーク面積Ｃとする。
（４）吸収帯１４９３ｃｍ−１以上１５９８ｃｍ−１以下の範囲の吸収スペクトルと吸光度Ｒ、直線Ｓ、点Ｔ、直線Ｎで囲まれる面積を全ピーク面積Ｄとする。
次いで、上記の方法で求めた面積から面積比Ｂ／Ａ、Ｃ／Ａ、Ｄ／Ａを求める。
なお、本実施形態の赤外線吸収スペクトルの測定（赤外線全反射測定：ＡＴＲ法）は、例えば、日本分光社製ＩＲＴ−５２００装置を用い、ＰＫＭ−ＧＥ−Ｓ（Ｇｅｒｍａｎｉｕｍ）結晶を装着して入射角度４５度、室温、分解能４ｃｍ−１、積算回数１００回の条件で行うことができる。
【００３９】
本実施形態に係るガスバリア性フィルムまたはガスバリア性フィルム層のＢ／Ａで示されるアミド結合の面積比率、Ｃ／Ａで示されるカルボン酸の面積比率およびＤ／Ａで示されるカルボン酸塩の面積比率は、ガスバリア性フィルムまたはガスバリア性フィルム層の製造条件を適切に調節することにより制御することが可能である。
本実施形態においては、とくにポリカルボン酸およびポリアミン化合物の配合比率、ガスバリア用塗材の調製方法、上記ガスバリア用塗材の加熱処理の方法・温度・時間等が、上記Ｂ／Ａで示されるアミド結合の面積比率、上記Ｃ／Ａで示されるカルボン酸の面積比率および上記Ｄ／Ａで示されるカルボン酸塩の面積比率を制御するための因子として挙げられる。
【００４０】
また、本実施形態に係るガスバリア性フィルムまたは積層体の２３℃における反り量は、好ましくは５ｍｍ以下であり、より好ましくは３ｍｍ以下である。ここで、ガスバリア性フィルムまたは積層体の反り量は、ガスバリア性フィルムまたは積層体を５ｃｍ角で切り出したものを定盤上に載置した際に、ガスバリア性フィルムまたは積層体と定盤との間に生じる最大の隙間であり、隙間ゲージで測定される。
このような反り量が小さいガスバリア性フィルムまたは積層体は取り扱い性に優れている。また、ガスバリア性フィルムまたは積層体を他の層に積層させる際に、他の層との位置ずれを抑制できる。
【００４１】
＜積層体の製造方法＞
積層体の製造方法は、上述したガスバリア用塗材を基材層上に塗布する工程と、
上記ガスバリア用塗材を乾燥させることにより硬化させてガスバリア性フィルム層を形成する工程と、
上記ガスバリア性フィルム層に熱処理を適用する工程と、
を有する。
【００４２】
塗布する方法は、特に限定されず、通常の方法を用いることができる。例えば、メイヤーバーコーター、エアーナイフコーター、ダイレクトグラビアコーター、グラビアオフセット、アークグラビアコーター、グラビアリバース及びジェットノズル方式等のグラビアコーター、トップフィードリバースコーター、ボトムフィードリバースコーター及びノズルフィードリバースコーター等のリバースロールコーター、５本ロールコーター、リップコーター、バーコーター、バーリバースコーター、ダイコーター等種々公知の塗工機を用いて塗工する方法が挙げられる。
【００４３】
塗工量（ウエット）は、１〜５００μｍが好ましく、１〜３００μｍがより好ましく、１〜１００μｍとなることがさらに好ましく、乾燥・硬化後のガスバリア性フィルム層の厚みは０．０１〜２５０μｍが好ましく、０．０１〜１５０μｍがより好ましく、０．０１〜５０μｍがさらに好ましい。
【００４４】
乾燥及び熱処理は、乾燥後、熱処理を行ってもよいし、乾燥と熱処理を同時におこなってもよい。
乾燥、熱処理する方法は、特に限定されないが、ガスバリア用塗材を硬化させられるものであればよい。例えば、オーブン、ドライヤーなどの対流伝熱によるもの、加熱ロールなどの伝導伝熱によるもの、赤外線、遠赤外線・近赤外線のヒーター等の電磁波を用いる輻射伝熱によるもの、マイクロ波など内部発熱によるもの等が挙げられる。
オーブンによる熱処理の場合、１２０℃〜２５０℃で０．０１秒〜６０分が好ましく、１８０〜２２０℃で０．０１秒〜６０分程度がより好ましい。これにより、酸素透過度をいっそう低減できる。
連続で熱処理を行う場合は、加熱ロール及び遠赤外線炉による処理が有効である。また、これらの熱処理は、常圧下でおこなってもよく、減圧下で行ってもよい。
【００４５】
ガスバリア用塗材は、乾燥、熱処理されることにより、ポリカルボン酸のカルボキシル基がポリアミンや多価金属化合物と反応し、共有結合およびイオン架橋されることにより、高湿度下においても良好なガスバリア性が得られる。
【００４６】
積層体は、耐酸素透過性（ガスバリア性）に優れており、包装材料、特に高いガスバリア性が要求される内容物の食品包装材料を始め、医療用途、工業用途等さまざまな包装材料としても好適に使用し得る。
【００４７】
以上、図面を参照して本発明の実施形態について述べたが、これらは本発明の例示であり、上記以外の様々な構成を採用することもできる。
【実施例】
【００４８】
以下に実施例により本発明をさらに詳細に説明する。但し、本発明は以下の実施例により何ら制限されるものではない。【００４９】
＜溶液（Ｕ）の作製＞
酸化亜鉛（和光純薬工業株式会社製）を０．７６ｇおよびアクリル酸アンモニウム（東亜合成株式会社製 製品名：アロンＡ−３０、３０％水溶液）の混合物に精製水を添加して１０％溶液にしたアクリル酸アンモニウム水溶液８７．５ｇを得た。
次にポリエチレンイミン（和光純薬工業株式会社製 製品名：Ｐ−７０）に精製水を添加して１０％溶液にしたポリエチレンイミン水溶液１２．５ｇを得た。
次に、上記アクリル酸アンモニウム水溶液８７．５ｇと上記ポリエチレンイミン水溶液１２．５ｇとを混合・撹拌して混合液を作成した。
さらに上記混合液の固形分濃度が２．５％になるように精製水を添加し、均一溶液になるまで撹拌したのちに、活性剤（花王社製商品名：エマルゲン１２０）を混合液の固形分に対して０．３重量％となるように混合し、溶液（Ｕ）を作成した。【００５０】
＜溶液（Ｖ）の作製＞
酸化亜鉛（和光純薬工業株式会社製）を０．７６ｇおよびアクリル酸アンモニウム（東亜合成株式会社製 製品名：アロンＡ−３０、３０％水溶液）の混合物に精製水を添加して１０％溶液にしたアクリル酸アンモニウム水溶液８３ｇを得た。
次にポリエチレンイミン（和光純薬工業株式会社製 製品名：Ｐ−７０）に精製水を添加して１０％溶液にしたポリエチレンイミン水溶液１７ｇを得た。
次に、上記アクリル酸アンモニウム水溶液８３ｇと上記ポリエチレンイミン水溶液１７ｇを混合・撹拌して混合液を作成した。
さらに上記混合液の固形分濃度が２．５％になるように精製水を添加し、均一溶液になるまで撹拌したのちに、活性剤（花王社製商品名：エマルゲン１２０）を混合液の固形分に対して０．３重量％となるように混合し、溶液（Ｖ）を作成した。【００５１】
＜溶液（Ｗ）の作製＞
酸化亜鉛（和光純薬工業株式会社製）を１.１４ｇおよびアクリル酸アンモニウム（東亜合成株式会社製 製品名：アロンＡ−３０、３０％水溶液）の混合物に精製水を添加して１０％溶液にしたアクリル酸アンモニウム水溶液８３ｇを得た。
次にポリエチレンイミン（和光純薬工業株式会社製 製品名：Ｐ−７０）に精製水を添加して１０％溶液にしたポリエチレンイミン水溶液１７ｇを得た。
次に、上記アクリル酸アンモニウム水溶液８３ｇと上記ポリエチレンイミン水溶液１７ｇを混合・撹拌して混合液を作成した。
さらに上記混合液の固形分濃度が２．５％になるように精製水を添加し、均一溶液になるまで撹拌したのちに、活性剤（花王社製商品名：エマルゲン１２０）を混合液の固形分に対して０．３重量％となるように混合し、溶液（Ｗ）を作成した。【００５２】
＜溶液（Ｘ）の作製＞
酸化亜鉛（和光純薬工業株式会社製）を０．６６ｇおよびアクリル酸アンモニウム（東亜合成株式会社製 製品名：アロンＡ−３０、３０％水溶液）の混合物に精製水を添加して１０％溶液にしたアクリル酸アンモニウム水溶液７２．１ｇを得た。
次にポリエチレンイミン（和光純薬工業株式会社製 製品名：Ｐ−７０）に精製水を添加して１０％溶液にしたポリエチレンイミン水溶液２７．９ｇを得た。
次に、上記アクリル酸アンモニウム水溶液７２．１ｇと上記ポリエチレンイミン水溶液２７．９ｇを混合・撹拌して混合液を作成した。
さらに、上記混合液の固形分濃度が２．５％になるように精製水を添加し、均一溶液になるまで撹拌したのちに、活性剤（花王社製商品名：エマルゲン１２０）を混合液の固形分に対して０．３重量％となるように混合し、溶液（Ｘ）を作成した。【００５３】
＜溶液（Ｙ）の作製＞
アクリル酸アンモニウム（東亜合成株式会社製 製品名：アロンＡ−３０、３０％水溶液）に精製水を添加して１０％溶液にしたアクリル酸アンモニウム水溶液８７．５ｇを得た。
次にポリエチレンイミン（和光純薬工業株式会社製 製品名：Ｐ−７０）に精製水を添加して１０％溶液にしたポリエチレンイミン水溶液１２．５ｇを得た。
次に、上記アクリル酸アンモニウム水溶液８７．５ｇと上記ポリエチレンイミン水溶液１２．５ｇを混合・撹拌して混合液を作成した。
さらに上記混合液の固形分濃度が２．５％になるように精製水を添加し、均一溶液になるまで撹拌したのちに、活性剤（花王社製商品名：エマルゲン１２０）を混合液の固形分に対して０．３重量％となるように混合し、溶液（Ｙ）を作成した。【００５４】
＜溶液（Ｚ）の作製＞
アクリル酸アンモニウム（東亜合成株式会社製 製品名：アロンＡ−３０、３０％水溶液）に精製水を添加して１０％溶液にしたアクリル酸アンモニウム水溶液を７２．１ｇ得た。
次にポリエチレンイミン（和光純薬工業株式会社製 製品名：Ｐ−７０）に精製水を添加して１０％溶液にしたポリエチレンイミン水溶液２７．９ｇを得た。
次に、上記アクリル酸アンモニウム水溶液７２．１ｇと上記ポリエチレンイミン水溶液２７．９ｇを混合・撹拌して混合液を作成した。
さらに上記混合液の固形分濃度が２．５％になるように精製水を添加し、均一溶液になるまで撹拌したのちに、活性剤（花王社製商品名：エマルゲン１２０）を混合液の固形分に対して０．３重量％となるように混合し、溶液（Ｚ）を作成した。【００５５】
〔実施例１〕
１２μｍの二軸延伸ポリエチレンナフタレートの易接着面に溶液（Ｕ）液濃度２．５％に調整した液をメイヤバーにて乾燥後の塗工量（すなわち、ガスバリア性フィルムの厚み）が０．３μｍになるように塗布し、熱風乾燥器を使用して温度；１００℃、時間；３０秒の条件で乾燥し、この後さらに熱風乾燥器にて温度；２１５℃、時間；５分熱処理をして、ガスバリア性フィルムを得た。
得られたガスバリア性フィルムについて、以下の評価を行い、結果を表１に示した。【００５６】
〔実施例２〕
溶液（Ｕ）の替わりに溶液（Ｖ）を用いる以外は実施例１と同様に行った。【００５７】
〔実施例３〕
２１５℃の熱処理「５分」を「２分」にした以外は実施例２と同様に行った【００５８】
〔実施例４〕
溶液（Ｕ）の替わりに溶液（Ｗ）を用いる以外は実施例１と同様に行った。【００５９】
〔実施例５〕
溶液（Ｕ）の替わりに溶液（Ｘ）を用いる以外は実施例１と同様に行った。【００６０】
〔比較例１〕
溶液（Ｕ）の替わりに溶液（Ｙ）を用いる以外は実施例１と同様に行った。【００６１】
〔比較例２〕
溶液（Ｕ）の替わりに溶液（Ｚ）を用いる以外は実施例１と同様に行った。【００６２】
＜評価方法＞
（１）酸素透過度［ｍｌ／（ｍ２・ｄａｙ・ＭＰａ）］：
実施例、比較例で得られたガスバリア性フィルムを、モコン社製ＯＸ−ＴＲＡＮ２／２１を用いて、ＪＩＳＫ７１２６に準じ、温度２０℃、湿度９０％ＲＨの条件で測定した。
そして、ガスバリア性フィルムの厚み１μｍあたりとしたときの酸素透過度を下記の式より換算した。
換算式：ガスバリア性フィルム厚１μｍあたりの酸素透過度＝ガスバリア性フィルム（ガスバリア性フィルム厚０．３μｍ）の酸素透過度測定値×０．３μｍ【００６３】
（２）ＩＲ面積比
赤外線吸収スペクトルの測定（赤外線全反射測定：ＡＴＲ法）は日本分光社製ＩＲＴ−５２００装置を用い、ＰＫＭ−ＧＥ−Ｓ（Ｇｅｒｍａｎｉｕｍ）結晶を装着して入射角度４５度、室温、分解能４ｃｍ−１、積算回数１００回の条件で測定した。得られた吸収スペクトを前述した方法で解析し、全ピーク面積Ａ〜Ｄを算出した。そして、全ピーク面積Ａ〜Ｄから面積比Ｂ／Ａ、Ｃ／Ａ、Ｄ／Ａを求めた。【００６４】
（３）反り量
実施例および比較例で得られたガスバリア性フィルムの２３℃における反り量は、ガスバリア性フィルムを５ｃｍ角で切り出し、基材層側を下にし、四方抑えて定盤上に載置した際に、フィルムと定盤との間に生じる最大の隙間を隙間ゲージで測定することにより求めた。反り量が５ｍｍ以下のものを〇、反り量が５ｍｍを超えるものを×とした。【００６５】
（４）ガスバリア性フィルムの外観評価
ガスバリア性フィルムの外観は以下の基準で目視により評価した。
〇：着色や表面にブツが観察されない
×：着色や表面にブツが観察される【００６６】
【表１】
2016017544.tif 000002
【００６７】
実施例で得られたガスバリア性フィルムは高湿度下でのガスバリア性能に優れながら、外観、寸法安定性のバランスにも優れていた。【００６８】
この出願は、２０１４年７月３１日に出願された日本出願特願２０１４−１５６３１１号を基礎とする優先権を主張し、その開示の全てをここに取り込む。
【国際調査報告】
2016017544.tif 000003
2016017544.tif 000004
2016017544.tif 000005
2016017544.tif 000006